(57)【要約】【課題】既に上市された珪藻土マットを使用した場合に、冷たさや硬さを感じずに使用しうる手段を提供する。【解決手段】  珪藻土マットの少なくとも表面を覆って用いる布帛であって、布帛は合成繊維によって構成される編物であり、編物は表面組織と裏面組織とからなり、表面組織は、断面円形の合成繊維によって構成される多数のパイルによって構成されており、該多数のパイルは、パイル長０．５ｍｍ以上のパイルが２０個／ｃｍ２以上の密度で存在し、裏面組織は、断面異形の合成繊維からなる加工糸によって構成され、その質量が、編物全体の１０％以上を占めていることを特徴とする珪藻土マット用カバー。【選択図】  図１
2019063326.tif 000002
【特許請求の範囲】
【請求項１】
珪藻土マットの少なくとも表面を覆って用いる布帛であって、布帛は合成繊維によって構成される編物であり、編物は表面組織と裏面組織とからなり、表面組織は、断面円形の合成繊維によって構成される多数のパイルによって構成されており、該多数のパイルは、パイル長０．５ｍｍ以上のパイルが２０個／ｃｍ２以上の密度で存在し、
裏面組織は、異形断面繊維によって構成され、その質量が、編物全体の１０％以上を占めていることを特徴とする珪藻土マット用カバー。
【請求項２】
パイルを構成する合成繊維が、ポリエステル繊維であることを特徴とする請求項１記載の珪藻土マット用カバー。
【請求項３】
編物の接触冷温感評価値Ｑ−ｍａｘ（Ｗ／ｃｍ２）が０．３以下、移行水分率が１０％以下であることを特徴とする請求項１または２記載の珪藻土マット用カバー。
【発明の詳細な説明】
【技術分野】
【０００１】
本発明は、珪藻土マットの表面を覆って用いる布帛であって、珪藻土マット用カバーに関するものである。
【背景技術】
【０００２】
昨今、吸水保水性に優れたバスマットとして、珪藻土を主成分とし、これを固めてパネル状としたマット（珪藻土マット）が上市されている。珪藻土マットは非常に吸水性に優れるが、気温が低い場所や季節において使用した場合、ひんやりとした冷たさを感じ、また、クッション性がなく硬いことから、粗硬感を感じるものであった。
【０００３】
冷たさや硬さを感じることなく、吸水性に優れるマットとして、特許文献１記載のマットが提案されている。
【先行技術文献】
【特許文献】
【０００４】
【特許文献１】特許第５８１７８７０号公報
【発明の概要】
【発明が解決しようとする課題】
【０００５】
本発明者は、既に上市されており、吸水保水性に優れた珪藻土マットを快適に使用するための解決手段を提供することを課題とした。すなわち、既に上市された珪藻土マットを使用した場合に、冷たさや硬さを感じずに使用しうる手段を提供することを課題とする。
【課題を解決するための手段】
【０００６】
本発明は、上記課題を達成するものであり、以下の構成を要旨とする。
すなわち、本発明は、珪藻土マットの少なくとも表面を覆って用いる布帛であって、布帛は合成繊維によって構成される編物であり、編物は表面組織と裏面組織とからなり、表面組織は、断面円形の合成繊維によって構成される多数のパイルによって構成されており、該多数のパイルは、パイル長０．５ｍｍ以上のパイルが２０個／ｃｍ２以上の密度で存在し、
裏面組織は、異形断面繊維によって構成され、その質量が、編物全体の１０％以上を占めていることを特徴とする珪藻土マット用カバーを要旨とするものである。
【０００７】
本発明における布帛は、合成繊維によって構成され、表面組織と裏面組織とから編物である。表面組織は、多数のパイルにより構成された凹凸構造であり、外部からの水分を速やかに内部に移動させ、裏面組織は、表面より移動した水分を良好に吸収し裏面内で拡散する。さらに、裏面に移動した水分は、さらに、珪藻土マットへ移行する。本発明にける珪藻土マット用カバーは、水分を速やかに移動拡散させることが求められ、また、強度等にも優れることから、布帛を構成する合成繊維としては、ポリエステル繊維を用いることが好ましい。また、表面組織を構成する繊維として、横断面が円形断面ものを採用し、裏面組織を構成する繊維として、横断面が異形断面のものを採用することにより、裏面側における毛細管現象が向上することから、表面組織側で吸収した水分を良好に裏面組織側に移行することができる。
【０００８】
次に、多数のパイルにより構成される表面組織について、説明する。
表面組織は、パイル長０．５ｍｍ以上のパイルを２０個／ｃｍ２以上有する。中でも、パイルの数は、７０〜１５０個／ｃｍ２程度が好ましい。パイル密度を２０個／ｃｍ２以上とすることにより、表面に適度な凹凸構造が形成し、ドライ感の良好な表面とすることができる。
【０００９】
また、パイル長は、０．５ｍｍ以上とするが、上限は、３ｍｍ程度がよい。パイル長が大きいと、表面の摩擦が極端に低くなって、パイルからピリングが生じるという不都合が生じるためである。なお、パイル長は、編地のグランド部から出ているパイル部分の長さをいい、編地の断面を撮影した写真より測定することができる。本発明においては、パイル長が０．５ｍｍ以上とすることにより、編物の表面が人体（肌）と接触した際に、人体から編物の裏面までの距離を確保でき、良好なドライ感となる。パイル長の好ましい範囲は、０．５〜３．０ｍｍであり、１．０〜２．０ｍｍが特に好ましい。
【００１０】
パイルは、合成繊維によって構成されるが、吸水性、ソフト感、ドライ感を向上させる観点から繊維間に空隙を有する糸条を用いることが好ましい。そのような糸条としては、２種類以上の異なる熱収縮性を有するマルチフィラメント糸からなる異収縮混繊糸や、自己捲縮糸、仮撚捲縮加工糸、ニットデニット等の捲縮糸、短繊維からなる紡績糸等が挙げられる。特に好ましく用いられるのは、適度な伸縮性を有し、保温効果のある仮撚捲縮加工糸である。
【００１１】
また、表面のパイルを形成するための糸条としては、マルチフィラメント糸が好ましく、単フィラメント繊度は０．５〜５．０ｄｔｅｘが好ましく、総繊度は１０〜５００ｄｔｅｘが好ましい。単フィラメント繊度が０．５ｄｔｅｘ未満では、ヨレやカラミが生じて品位が低下する傾向にあり、一方、５．０ｄｔｅｘを超えると風合いが粗硬となり、また、表面が極端に滑りやすくなる傾向がある。また、総繊度が１０ｄｔｅｘ未満では、パイルのクッション性が低下する傾向にあり、一方、５００ｄｔｅｘを超えると風合いが粗硬となり、また、表面が極端に滑りやすくなる傾向がある。
【００１２】
なお、表面の編地組織の種類としては、表面にパイルを形成できるものであれば特に限定するものではなく、例えばツイル、ストライプ、カノコ、ボーダー、ジャガード組織等を採用することができる。また、表面組織のパイルは全体に均一に形成されていてもよいし、格子状、ストライプ状または鹿子状等の形態で間隔を置いて形成されていてもよい。
【００１３】
次に、編物の裏面組織について説明する。本発明の珪藻土マット用カバーを構成する編物の裏面組織は、異形断面繊維によって構成される。本発明において、裏面に異形断面繊維からなる糸条を配するのは、上記したように、表面組織側から移動してきた水分を、異形断面繊維間内における毛細管現象を利用して繊維間空隙内に吸水し、速やかに拡散させるためである。
【００１４】
本発明における編物において、裏面組織を構成するのに用いられる異形断面繊維の質量は、編物の質量、すなわち本発明の珪藻土マット用カバーを構成するのに用いられている全繊維の質量のうち１０％以上を占める。異形断面繊維が占める割合を１０％以上とすることにより、大量の吸水時であっても拡散能力を発揮し、肌側表面における良好なドライ感が維持することができる。一方、異形断面繊維の比率が高すぎると、吸水拡散領域が占める割合が多くなることから、上限は８０％程度がよく、より好ましくは７０％である。
【００１５】
裏面組織に用いる異形断面繊維の横断面形状は、円形以外の形状の異形を呈するものであり、例えば、三角形、四角形、五角形等の多角形断面、くさび形断面、矢形断面、あるいは略Ｃ型、Ｈ型、Ｉ型、Ｗ型等のアルファベット文字を象った断面が挙げられる。なお、異形断面を具現する手段としては、特に限定されるものではなく、従来公知の各種の手段、例えば溶融紡糸時に直接に異形断面が得られる紡糸口金を使用したり、分割型複合繊維を機械的方法や化学的方法（染色加工時のアルカリ処理等）で分割したりすることにより、所望の異形断面形状を得ることができる。
【００１６】
異形断面繊維としては、毛細管現象により水分の拡散移動を促進するという点から、複数本の異形断面フィラメントによって構成されるマルチフィラメント糸条を用いることが好ましい。異形断面繊維からなる糸条（マルチフィラメント糸）において、単フィラメント繊度は０．３〜４．０ｄｔｅｘ、総繊度は１０〜５００ｄｔｅｘ程度が好ましい。また、異形断面繊維同士において、単フィラメント繊度が異なるものが集束してなる異繊度異形断面繊維からなる糸条とすることにより、種々の繊維間空隙を形成することができ、毛細管現象に優れる。さらに、その単フィラメント繊度は、表面組織を構成する糸条の単フィラメント繊度の０．８倍以下とすることが好ましく、０．６倍以下とすることがより好ましい。裏面組織を構成する糸の単フィラメント繊度を小さくすることにより、毛細管現象が発現しやすく、表面組織から裏面組織へ水分の移行が良好に行うことができる。
【００１７】
本発明において、合成繊維におけるラスターに関して、特に限定されるものではなく、ブライト、セミダル、フルダルのいずれでもよい。
【００１８】
本発明のシートカバーは、上記したような表面組織と裏面組織を有するものであるが、立体構造の編物であってもよい。例えば、ダブルニット、トリコット、ダブルラッセル等が挙げられる。また、リバーシブルダブルニットが好ましい。立体構造編物とした場合、外から編物表面組織にもたらされた水分は、連結部の繊維間空隙を利用して、異形断面繊維を含む裏面組織へ移動する。また、表裏編地間に連結部が存在することにより、裏面編地に吸水保持された水分が、編地表面に加えられた圧力等によって表面側に逆戻りすることを抑制する効果を奏する。また、立体構造編物においては、表面から見て、パイルが存在しない部分においては連結部が露出していることが好ましい。これは、連結部が表面編地によって覆われている場合に比べて、編物内部への水分の拡散が容易になるためである。連結部は、毛細管現象により水分の拡散移動を促進するという観点から、マルチフィラメント糸を採用することが好ましく、より好ましくは、異形断面の繊維によって構成されるマルチフィラメント糸条により編成されていることがより好ましい。また、単フィラメント繊度は、５デシテックス以下が好ましく、より好ましくは、表面組織に用いる単フィラメント繊度よりも小さい繊度の繊維であることが好ましい。
【００１９】
本発明における編物の接触冷温感評価値Ｑ−ｍａｘ（Ｗ／ｃｍ２）が０．３以下である。接触冷温感評価値Ｑ−ｍａｘ（Ｗ／ｃｍ２）が０．３以下であることにより、風呂上りに足裏と接触してもひんやり感が感じることが抑制される。接触冷温感評価値Ｑ−ｍａｘ（Ｗ／ｃｍ２）が０．３を超えると、ひんやり感を感じてしまうものになる。接触冷温感評価値Ｑ−ｍａｘ（Ｗ／ｃｍ２）は、カトーテック社製のＫＥＳ−Ｆ７サーモラボ２試験機を用いて測定するものであり、熱板にセンサーを重ね、試料との温度差（ΔＴ：２０℃）を一定にした後、センサーを試験片に接触させた時の瞬間的な熱の移動量（Ｗ／ｃｍ２）を測定したものである。
【００２０】
本発明における編物は移行水分率が１０％以下である。移行水分率を１０％以下とすることにより、接触した時の足裏のベタツキ感が抑制され、ドライ感を得ることができる。なお、移行水分率は、以下の方法により測定する。すなわち、試料（１０ｃｍ×１０ｃｍ）の表面組織側の1点に０．２gの蒸留水を滴下する。滴下してから３０秒経過した後に、濾紙を当て、試料全体に１．９６ｋＰａの圧力がかかるように荷重を３秒間加え、加圧により表面組織側に逆戻りした水分を濾紙に吸水させ、下式により移行水分率（％）を求める。
移行水分率(％)＝［（吸水させた後の濾紙の質量−吸水前の濾紙の質量）／０．２］×１００
【００２１】
本発明の珪藻土マット用カバーは、上記した編物からなる布帛によって構成されるものであり、珪藻土マットの少なくとも表面を覆って用いるものである。覆い方は、任意であるが、珪藻土マットとほぼ同じ大きさの編物を珪藻土マット上に敷く方法、珪藻土マットを編物によって包む方法、珪藻土マットよりも大きいサイズに編物をカットし、その周囲にゴム等の伸縮性の材料を取り付けて、珪藻土マットを覆い、珪藻土マットからカバーがずれないようにする方法等が挙げられる。
【発明の効果】
【００２２】
本発明の珪藻土マット用カバーは、市販の珪藻土マットの少なくとも表面を覆うものであり、珪藻土マットの吸水保水性を損なわず、良好に使用できる。したがって、本発明の珪藻土マット用カバーは、バスマットや洗い場に設置するマット、足ふきマット、水回りに設置する各種マット、コースター等の様々な用途で市販される珪藻土マットの上を覆う用途として、好適に用いることができる。
【００２３】
また、珪藻土マットがバスマットの場合は、冬場等の気温が低い場合に、足裏接触時の冷たさが軽減され、足裏接触時には肌触りが良好でソフト感があり、足裏面への水の戻りが少なく、さらっとして快適に使用可能である。
【図面の簡単な説明】
【００２４】
【図１】実施例で用いたパイル編成組織である。
【符号の説明】
【００２５】
ａ：表面組織に用いる糸条
ｂ：裏面組織に用いる糸条
ＣＹ：シリンダー針
【実施例】
【００２６】
次に、本発明を実施例により具体的に説明する。
なお、実施例で得られた編物（試料）およびカバーの特性は、次にように評価したものである。
（１）接触冷温感評価値Ｑ−ｍａｘ（Ｗ／ｃｍ２）
カトーテック社製のＫＥＳ−Ｆ７サーモラボ２試験機を用い、熱板にセンサーを重ね、試料との温度差（ΔＴ：２０℃）を一定にした後、センサーを試験片に接触させた時の瞬間的な熱の移動量（Ｗ／ｃｍ２）を測定。
（２）ひんやり感評価
市販の珪藻土マットをカバーで覆った。次いで被験者が、水を入れたバケツに１０秒間足をつけ、軽く足をタオルで拭いた後、試料が載置してなる珪藻土マット上にのって、のった際の足裏の感触を官能試験により評価した。試験は１０人のパネラーにより行ない、下記の基準で評価して、最も人数の多かった評価結果を採用した。
（評価基準）
○：ひんやり感をほとんど感じない。
△：ひんやり感を少し感じる。
×：ひんやり感を大いに感じる。
（３）移行水分率
前記した方法により測定する。
（４）ドライ感
市販の珪藻土マットの上をカバーで覆った。市販の珪藻土マットとほぼ同じ大きさの試料を載置した。次いで被験者が、水を入れたバケツに１０秒間足をつけた後、試料が載置してなる珪藻土マット上に２０秒間のる。被験者がのった箇所を中心に手のひらでやや強めに押さえてみて、濡れを感じるかどうかを官能試験により評価した。試験は１０人のパネラーにより行ない、下記の基準で評価して、最も人数の多かった評価結果を採用した。
（評価基準）
○：濡れを感じず、水分が手にほとんどつかない。
△：濡れを感じ、かなりの水分が手につくのが目視できる。
×：軽く触れるだけで手に水分がつき、押さえるとベトベトする。
【００２７】
実施例１
編物表面組織にはポリエステル仮撚加工糸（ユニチカトレーディング株式会社製、８４デシテックス／３６フィラメント）を、編物裏面組織には異繊度異形断面ポリエステル加工糸（ユニチカトレーディング株式会社製、「ルミエース（商標名）」、７３デシテックス／４４フィラメント）を使用し、３０"＊２８Gの丸編機（福原精機製、ＶＸ−ＺＰＬ型）により、図１に示すパイル編成組織にてパイル編物を製編した。なお、図中において、ａは表面組織に用いるポリエステル仮撚加工糸、ｂは裏面組織に用いる異繊度異形断面ポリエステル加工糸、ＣＹはシリンダー針である。
【００２８】
得られた編物は、サーキュラー染色試験機（日阪製作所製、CUT-T-S型）にて、界面活性剤（日華化学株式会社製、サンモールＦＬ）を１ｇ／リットルの濃度で使用して、浴比１：２５で８０℃、３０分間のリラックス精練を行った。次いで、上記と同じサーキュラー染色試験機にて、編地のポリエステル繊維の染色と吸水加工を行なう目的で、染料（ダイスター社製、Ｄｉａｎｉｘ  Ｂｌｕｅ    ＵＮ−ＳＥ）を１％Ｏ．ｍ．ｆ．、染色助剤としての酢酸を０．２ｍｌ／リットル、均染剤（日華化学株式会社製、ニッカサンソルトＳＮ−１３０）を０．５ｇ／リットルの割合で用いて、１３０℃、３０分間の熱水処理を行なった後に、仕上げセットを行ない、本発明における編物を得た。
【００２９】
得られた編物は、表面にドット状で略均一に分布したパイルを１２２個／ｃｍ２の密度で有しており、平均的なパイル長は１．１ｍｍであった。また、裏面組織の異形断面ポリエステル繊維の含有率は編物全体の５５．８質量％であった。
【００３０】
この編物をサイズ５２cm×６７cmに裁断した後、編物周囲に、市販の7ｍｍ巾の口ゴムをナイロン縫い糸（７８ｄｔｅｘ）で縫い付け、市販の珪藻土マットに覆い被せることが可能な珪藻土マット用カバーを作成した。
【００３１】
比較例１
実施例１において、表面および裏面編地に用いる糸を、綿糸６０／１を用いて編成したこと以外は、実施例１と同様にして、比較用の編物を得た。比較例１で得られた編物のパイル密度及びパイル長は、実施例１のものと同等であった。また、比較例で得られた編物を用いて、実施例１と同様に珪藻土マットに覆い被せることが可能な珪藻土マット用カバーを作成した。
【００３２】
実施例１および比較例１の編物および珪藻土マット用カバーについて評価し、その結果を表１に示す。また、珪藻土マットにカバーを被せずに、珪藻土マットのみの状態でも評価し、結果を示す。
【００３３】
【表１】
2019063326.tif 000003
【図１】
2019063326.tif 000004